"下記式I式I中、R1及びR2は、それぞれ独立して、炭素数1~3のアルキル基、炭素数1~3のアルキルスルファニル基、シアノ基、塩素、臭素又はヨウ素であり、a及びbは、それぞれ独立して、0~3の整数であり、nは、5~100の整数であり、Aは、で示される基であり、mは0~2の整数であり、R3は、炭素数1~3のアルキル基、炭素数1~3のアルキルスルファニル基、シアノ基、塩素、臭素又はヨウ素であり、cは0~4の整数である。で表される構造単位を有する重合体。下記式I-1、I-2又はI-3式中、nは請求項1で定義した通りである。で表される構造単位を有する請求項1に記載の重合体。数平均分子量が、2,500~20,000の範囲である請求項1又は2に記載の重合体。本発明の目的は、非常に屈折率が高く、耐熱性が高く、透明性が高く、複屈折が小さく、溶媒への溶解性が高いポリマー材料を提供することである。本発明者らは、チアンスレンジフルオリドとジチオールの重合によりチアンスレン単位含有ポリフェニレンチオエーテルを得た。これらの特性について検討したところ、高屈折率波長633nmにおける屈折率:約1.8、高い透明性、低い複屈折を示すことを見出した。さらに、高分子量のチアンスレン系ポリフェニレンスルフィド類TPPSは、有機溶媒への溶解性が乏しかったり、有機溶媒に不溶であったりするため、成膜性に劣ることがわかった。これらは構造が堅く、溶解性基を有していないためと考えられる。本発明者らは、チアンスレン系ポリフェニレンスルフィド類の有機溶媒への溶解性を高めるためには、数平均分子量を2,500~20,000程度とすること、また、ポリマーの末端にt-ブチル基等の溶解性基を導入することが有効であることも見出し、本発明を完成させた。本発明によれば、以下の重合体、即ち、チアンスレン系ポリフェニレンスルフィドが提供される。1.下記式I式I中、R1及びR2は、それぞれ独立して、炭素数1~3のアルキル基、炭素数1~3のアルキルスルファニル基、シアノ基、塩素、臭素又はヨウ素であり、a及びbは、それぞれ独立して、0~3の整数であり、nは、5~100の整数であり、Aは、で示される基であり、mは0~2の整数であり、R3は、炭素数1~3のアルキル基、炭素数1~3のアルキルスルファニル基、シアノ基、塩素、臭素又はヨウ素であり、cは0~4の整数である。で表される構造単位を有する重合体。2.下記式I-1、I-2又はI-3式中、nは上記1で定義した通りである。で表される構造単位を有する上記1に記載の重合体。3.数平均分子量が、2,500~20,000の範囲である上記1又は2に記載の重合体。本発明によれば、屈折率が非常に高く、耐熱性が高く、比較的高い透明性と低複屈折を有し、溶媒への溶解性が高いチアンスレン系ポリフェニレンスルフィドが提供できる。本発明のチアンスレン系ポリフェニレンスルフィド以下、本発明のTPPSということがあるは、下記式Iで表される構造単位を有することを特徴とする。式I中、R1及びR2は、それぞれ独立して、炭素数1~3のアルキル基、炭素数1~3のアルキルスルファニル基、シアノ基、塩素、臭素又はヨウ素である。a及びbは、それぞれ独立して、0~3の整数であり、好ましくはそれぞれ0である。nは、5~100の整数であり、好ましくは7~80の整数、より好ましくは10~50の整数である。Aは、で示される基であり、mは0~2の整数であり、R3は、炭素数1~3のアルキル基、炭素数1~3のアルキルスルファニル基、シアノ基、塩素、臭素又はヨウ素である。cは0~4の整数、好ましくは0である。本発明のTPPSは、下記式I-1、I-2又はI-3で表される構造単位を有することが好ましい。式中、nは上記で定義した通りである。本発明のTPPSは、波長400nmにおいて約70以上の透過率を有し、透明性が高く、また、波長633nmでの屈折率が1.80にも達し、これまでに報告されている透明性を有する有機ポリマー類のうちで最も高い屈折率を有している。さらに、本発明のTPPSは、5重量損失温度が約430°C以上であり、高い耐熱性を有している。本発明のTPPSの数平均分子量は、好ましくは2,500~20,000の範囲、より好ましくは3,000~15,000の範囲、さらに好ましくは5,000~10,000の範囲である。分子量が20,000を超えると、有機溶媒への溶解性が低下し、成膜性が劣るおそれがある。分子量が上記範囲であれば、N,N’-ジメチルプロピレン尿素DMPU、1,1,2,2-テトラクロロエタンTCE、N-メチルピロリドンNMP等の有機溶媒に可溶であり、スピンキャスト等における成膜性に優れている。本発明のTPPSは、2,7-ジフルオロチアンスレンと、HS-A-SHAは上記で定義した通りであるとを、炭酸カリウムの存在下、適当な有機溶媒中で加熱して重合させることによって得ることができる。具体的には、実施例1~3に示す通りである。本発明のTPPSの分子量を所望の範囲に調節するためには、モノマーの仕込比を調整すればよい。尚、本発明において、TPPSの分子量は例えば次のようにして決定することができる。即ち、末端に存在するフッ素原子を、4-t-ブチルチオフェノールで修飾し、t-ブチル基中の水素原子と、TPPSの主鎖を構成する芳香環に結合する水素原子のNMR測定における積分比から求めて繰り返し単位を計算することにより決定できる。上記のようにして製造した本発明のTPPSは、末端のフッ素原子を適宜変性することもできる。具体的には、実施例4に示す方法で置換基を導入すればよい。以下、実施例を挙げて本発明をさらに具体的に説明するが、本発明はこれらの実施例によって何ら限定されるものではない。実施例1式I-1で表される構造単位を有するチアンスレン系ポリフェニレンスルフィドTPPS1の製造フラスコに4,4’-チオビスベンゼンチオール浙江寿爾福化学有限公司社製;0.955mmol,0.239g、2,7-ジフルオロチアンスレンJ.Polym.Sci.:PartA:Polym.Chem.,42,6353-63632004に従って合成;1.00mmol,0.252g、炭酸カリウム2.4mmol,0.332g、N,N’-ジメチルプロピレン尿素DMPU、東京化成社製;2mL及びトルエン10mLを加え、窒素置換を行った後、140°Cで共沸脱水を行った。その後、190°Cまで昇温し、トルエンを除き、同温度で24時間重合を行った。得られた混合物をメタノール中で再沈殿させ、濾過により生成物仕込分子量10,0000.412g,91を得た。得られた生成物は、N,N’-ジメチルプロピレン尿素DMPU、東京化成社製、1,1,2,2-テトラクロロエタンTCE、東京化成社製及びN-メチルピロリドンNMP;Aldrich社製に可溶であった。生成物を、温度30oCのDMPUに溶解し、0.5g/dLの溶液を調製した後、オストワルド粘度計SibataNo.2で通過時間tを測定し、次式により粘度を求めたところ、粘度[η]inh=0.130dL/gであった。t0:溶媒のみの通過時間元素分析:Calcdfor22repeatingunits:C,62.17;H,3.04Found:C,61.91;H,3.18実施例2式I-2で表される構造単位を有するチアンスレン系ポリフェニレンスルフィドTPPS2の製造フラスコに、1,3-ベンゼンジチオールアルドリッチ社製;0.964mmol,0.137g、2,7-ジフルオロチアンスレン1.00mmol,0.252g、炭酸カリウム2.4mmol,0.332g、N,N’-ジメチルプロピレン尿素DMPU,2mL及びトルエン10mLを入れ、窒素置換を行った後、140°Cで共沸脱水を行った。そのまま190°Cまで昇温し、トルエンを除いた後、同温度で24時間重合を行った。得られた混合物をメタノール中で再沈殿させ、濾過により生成物仕込分子量10,0000.324g,93を得た。得られた生成物は、DMPU、TCE及びNMPに可溶であった。[η]inh=0.114dL/g元素分析:Calcdfor27repeatingunits:C,60.88;H,2.83Found:C,60.77;H,2.97また、分子量が5,000となるように仕込んで得られた生成物を、トリフルオロ酢酸TFA2滴加えたCDCl3中で1HNMRスペクトルを測定した結果を図1に示す。また、IRスペクトルを図2に示す。実施例3式I-3で表される構造単位を有するチアンスレン系ポリフェニレンスルフィドTPPS3の製造フラスコに、硫化ナトリウム九水和物関東化学社製;0.95mmol,0.228g、2,7-ジフルオロチアンスレン1.00mmol,0.252g、N,N’-ジメチルプロピレン尿素2mL及びトルエン10mLを加え、窒素置換を行った後、140°Cで共沸脱水を行った。そのまま190°Cまで昇温し、トルエンを除いた後、同温度で24時間重合を行った。得られた混合物をメタノール中で再沈殿させ、濾過により生成物仕込分子量5,0000.201g,82を得た。得られた生成物は、DMPUにのみ可溶であった。[η]inh=0.0663dL/g元素分析:Calcdfor19repeatingunits:C,58.42;H,2.46Found:C,58.28;H,2.66また、生成物のIRスペクトルを図3に示す。<チアンスレン系ポリフェニレンスルフィドの熱特性の評価>実施例1~3で得られたTPPS1~3の末端特性を、熱重量分析TG及び示差走査熱量測定DSCによって評価した。分子量、有機溶媒への溶解性、5重量損失温度T5;°C、昇温速度10°C/分及びガラス転移温度Tg;°C、第2加熱、20°C/分の結果を表1に示す。また、20°C/分での第2加熱時のDSC曲線を図4に示す。<チアンスレン系ポリフェニレンスルフィドフィルムの光学特性の評価>実施例1~3で得られたTPPS1~3をそれぞれDMPUに溶解した溶液を溶融シリカ基板上にスピンキャストした後、250°Cまで加熱して溶媒を除去することにより膜厚1μmのフィルムを作製した。得られたTPPSフィルムのUV-可視スペクトルを測定し、透過率を求めた結果を図5に示す。UV-可視スペクトルは、JASCO社製、V-560UV/Visspectrometerで測定した。いずれのフィルムも、可視領域で高い透明性を示すことがわかる。また、得られたTPPSフィルムの硫黄含量Sc;wt、面内屈折率nTE、面外屈折率nTM、複屈折Δn及び平均屈折率nav、を表2に示す。尚、測定は、Metricon社製、プリズムカプラーmodelPC-2010で行った。実施例4式I-1で表される構造単位を有するチアンスレン系ポリフェニレンスルフィドの末端官能化実施例1と同様にして式I-1で表されるチアンスレン系ポリフェニレンスルフィドを製造し、重合後の反応混合物に過剰量の4-t-ブチルチオフェノール1mmol、0.166g及びK2CO31mmol、0.138gを加え、水を除去した後、140°Cで反応させてTPPS1の末端に4-t-ブチルチオフェニル基を有する生成物を得た。得られた末端置換されたチアンスレン系ポリフェニレンスルフィドの1HNMRスペクトルを図6に示す。図6中のAは、末端にt-ブチル基を有する式I-1のチアンスレン系ポリフェニレンスルフィドのCDCl3及びトリフルオロ酢酸TFA2滴中での1HNMRスペクトルであり、Bは、末端がフッ素である式I-1のチアンスレン系ポリフェニレンスルフィドのCDCl3及びトリフルオロ酢酸TFA2滴中での1HNMRスペクトルである。図6からわかるように、末端フルオロベンゼン基の6.96ppmにおけるプロトンシグナルは消失し、末端のt-ブチル基のシグナルが、1.30ppmに明瞭に観察された。末端t-ブチル及び芳香族プロトンの積分比integralratioによって決定された分子量5,000は、重合におけるモノマーの割合から算出された数平均分子量と一致した。"